(57)【特許請求の範囲】
【請求項１】
一般式（１）で示される構造式の置換基を少なくとも一つ有する単量体成分を６０〜８５重量％含有する重合体を含むアレルゲン抑制剤０．１〜１０重量％と、合成樹脂と、上記アレルゲン抑制剤及び合成樹脂を分散させている水とを含む水性フロアーポリッシュであって、上記重合体は、スチレンスルホン酸塩−スチレン共重合体であることを特徴とする水性フロアーポリッシュ。
【化１】
0005865723.tif 000005
（ｍは０〜２の整数を示し、Ｒ1〜Ｒ5はそれぞれ、水素、スルホン酸基、スルホン酸基の塩又はスルホン酸基の誘導体の何れかであって、Ｒ1〜Ｒ5のうちの少なくとも一つは、スルホン酸基、スルホン酸基の塩又はスルホン酸基の誘導体である。）
【請求項２】
重合体は、スチレンスルホン酸ナトリウム−スチレン共重合体であることを特徴とする請求項１に記載の水性フロアーポリッシュ。
【請求項３】
重合体は、ｐ−スチレンスルホン酸ナトリウム−スチレンランダム共重合体であることを特徴とする請求項１に記載の水性フロアーポリッシュ。
【請求項４】
請求項１乃至請求項３の何れか１項に記載の水性フロアーポリッシュを塗布、乾燥させてなる塗膜を有していることを特徴とするアレルゲン抑制製品。
【発明の詳細な説明】
【技術分野】
【０００１】
本発明は、水性フロアーポリッシュ及びこれを用いて得られたアレルゲン抑制製品に関する。
【背景技術】
【０００２】
近年、我が国では３人に１人がアトピー性皮膚炎、気管支喘息、アレルギー性鼻炎などのアレルギー疾患を患っているといわれている。アレルギー疾患の原因としては、ダニ、花粉、カビ、ペットの毛などのアレルゲンが挙げられる。特に室内から検出されるダニの７０％以上を占めるチリダニのアレルゲン（以下「ダニアレルゲン」という）が問題となっている。このチリダニは、虫体、死骸、抜け殻、フンなどすべてがアレルゲンになるといわれている。なかでもフン由来のアレルゲンは、アレルゲン活性が高く且つ非常に小さく舞い上がり易く人体に接触する機会が多いことから、最も問題とされている。
【０００３】
アレルギー疾患の症状を軽減し或いは新たなアレルギー症状を防止するためには、生活空間からアレルゲンを完全に取り除くか、アレルゲンを変性させるなどして不活性化させることが必要となる。
【０００４】
アレルゲンは蛋白質であるので、アレルゲンを熱、強酸又は強アルカリなどで変性させると、アレルゲンはアレルゲン活性を失うと考えられる。しかしながら、アレルゲンは非常に安定性が高く、家庭で安全に使用できる酸化剤、還元剤、熱、アルカリ、酸などでは容易に変性されない（非特許文献１参照）。
【０００５】
このため、アレルゲンの分子表面を比較的温和な条件で化学的に変性する方法が考えられてきた。例えば、特許文献１には、アレルゲン抑制剤を含有するアレルゲン抑制剤であって、上記アレルゲン抑制剤がｐ−スチレンスルホン酸単独重合体のスルホン酸ナトリウム塩であるアレルゲン抑制剤が提案され、アレルゲン抑制効果も確認されている。
【０００６】
しかしながら、特許文献１で開示されているアレルゲン抑制剤は、スルホン化度が高すぎるため、水性フロアーポリッシュそのものに悪影響を与え、塗布できなかったり、塗布できたとしても塗膜が白化してしまうという問題点を生じる。そのために、上記アレルゲン抑制剤はフロアーポリッシュには適用できないという問題点がある。
【先行技術文献】
【特許文献】
【０００７】
【特許文献１】特許第４６１９４５２号
【発明の概要】
【発明が解決しようとする課題】
【０００８】
本発明は、優れたアレルゲン抑制効果を有する水性フロアーポリッシュ及びこれを用いて得られたアレルゲン抑制製品を提供する。
【課題を解決するための手段】
【０００９】
本発明の水性フロアーポリッシュは、一般式（１）〜（３）で示される構造式の置換基を少なくとも一つ有する単量体成分を３０〜８５重量％含有する重合体を含むアレルゲン抑制剤０．１〜１０重量％と、合成樹脂と、上記アレルゲン抑制剤及び合成樹脂を分散させている水とを含む。
【００１０】
【化３】
0005865723.tif 000002
（ｍ，ｎ及びｐはそれぞれ０〜２の整数を示し、Ｒ1〜Ｒ19はそれぞれ、水素、スルホン酸基、スルホン酸基の塩又はスルホン酸基の誘導体の何れかであって、Ｒ1〜Ｒ5のうちの少なくとも一つは、スルホン酸基、スルホン酸基の塩又はスルホン酸基の誘導体であり、Ｒ6〜Ｒ12のうちの少なくとも一つは、スルホン酸基、スルホン酸基の塩又はスルホン酸基の誘導体であり、Ｒ13〜Ｒ19のうちの少なくとも一つは、スルホン酸基、スルホン酸基の塩又はスルホン酸基の誘導体である。）
【００１１】
ここで、水性フロアーポリッシュの分類については、ＪＦＰＡ規格（日本フロアーポリッシュ工業会規格）のフロアーポリッシュ試験方法通則の用語の定義において規定されている。
【００１２】
又、アレルゲン抑制剤とは、アレルゲン抑制効果を有するものをいう。「アレルゲン抑制効果」とは、ヒョウヒダニのアレルゲン（Ｄｅｒ１、Ｄｅｒ２）、空気中に浮遊するスギ花粉アレルゲン（Ｃｒｙｊ１、Ｃｒｙｊ２）、犬や猫に起因するアレルゲン（Ｃａｎ  ｆ１、Ｆｅｌ  ｄ１）などのアレルゲンを変性し或いは吸着し、アレルゲンの特異抗体に対する反応性を抑制する効果をいう。このようなアレルゲン抑制効果を確認する方法としては、例えば、ニチニチ製薬社から市販されているＥＬＩＳＡキットを用いてＥＬＩＳＡ法によりアレルゲン量を測定する方法、アレルゲン測定具（住化エンビロサイエンス社製  商品名「マイティーチェッカー」）を用いてアレルゲン性を評価する方法などが挙げられる。
【００１３】
上記一般式（１）〜（３）中、ｍ，ｎ及びｐはそれぞれ０〜２の整数を示している。ｍ，ｎ及びｐは、３以上となると、アレルゲン抑制剤がアレルゲン抑制効果を喪失してしまうからである。
【００１４】
又、一般式（１）において、Ｒ1〜Ｒ5はそれぞれ、水素（−Ｈ）、スルホン酸基（−ＳＯ3Ｈ）、スルホン酸基の塩又はスルホン酸基の誘導体の何れかであるが、Ｒ1〜Ｒ5のうちの少なくとも一つは、スルホン酸基、スルホン酸基の塩又はスルホン酸基の誘導体であることが必要である。Ｒ1〜Ｒ5は、同一であっても互いに異なっていてもよい。
【００１５】
同様に、一般式（２）において、Ｒ6〜Ｒ12はそれぞれ、水素（−Ｈ）、スルホン酸基（−ＳＯ3Ｈ）、スルホン酸基の塩又はスルホン酸基の誘導体の何れかであるが、Ｒ6〜Ｒ12のうちの少なくとも一つは、スルホン酸基、スルホン酸基の塩又はスルホン酸基の誘導体であることが必要である。Ｒ6〜Ｒ12は、同一であっても互いに異なっていてもよい。
【００１６】
加えて、一般式（３）において、Ｒ13〜Ｒ19はそれぞれ、水素（−Ｈ）、スルホン酸基（−ＳＯ3Ｈ）、スルホン酸基の塩又はスルホン酸基の誘導体の何れかであるが、Ｒ13〜Ｒ19のうちの少なくとも一つは、スルホン酸基、スルホン酸基の塩又はスルホン酸基の誘導体であることが必要である。Ｒ13〜Ｒ19は、同一であっても互いに異なっていてもよい。
【００１７】
これは、一般式（１）〜（３）のそれぞれにおいて、置換基としてスルホン酸基（−ＳＯ3Ｈ）、スルホン酸基の塩又はスルホン酸基の誘導体を有していないと、アレルゲン抑制剤がアレルゲン抑制効果を発現しないからである。
【００１８】
スルホン酸基の塩としては、例えば、−ＳＯ3Ｎａ、−ＳＯ3Ｋ、−ＳＯ3Ｌｉ、（−ＳＯ3）2Ｃａ、−ＳＯ3−ＮＨ4+などが挙げられ、−ＳＯ3Ｎａが好ましい。又、スルホン酸基の誘導体としては、例えば、−ＳＯ3ＣＨ3、−ＳＯ3Ｃ2Ｈ5などのエステル化体が挙げられる。
【００１９】
そして、一般式（１）〜（３）において、スルホン酸基（−ＳＯ3Ｈ）、スルホン酸基の塩及びスルホン酸基の誘導体の総数は、多いと、アレルゲン抑制剤のアレルゲン抑制効果がなくなるので、１〜３が好ましく、１がより好ましい。
【００２０】
又、一般式（１）において、立体障害が少ないことから、Ｒ3が、スルホン酸基（−ＳＯ3Ｈ）、スルホン酸基の塩又はスルホン酸基の誘導体であると共に、Ｒ1、Ｒ2、Ｒ4及びＲ5が水素であることが好ましい。
【００２１】
そして、アレルゲン抑制剤は、一般式（１）〜（３）で示される構造式の置換基を少なくとも一つ有する単量体成分を３０〜８５重量％含有する重合体を有効成分として含有している。
【００２２】
上記アレルゲン抑制剤を構成している重合体において、一般式（１）〜（３）で示される構造式の置換基を少なくとも一つ有する単量体成分としては、例えば、ｐ−スチレンスルホン酸、ｍ−スチレンスルホン酸、ｏ−スチレンスルホン酸、ｐ−スチレンスルホン酸ナトリウム、ｍ−スチレンスルホン酸ナトリウム、ｏ−スチレンスルホン酸ナトリウム、スチレンスルホン酸カルシウム、ｐ−スチレンスルホン酸アンモニウム、ｍ−スチレンスルホン酸アンモニウム、ｏ−スチレンスルホン酸アンモニウム、ｐ−スチレンスルホン酸エチル、ｍ−スチレンスルホン酸エチル、ｏ−スチレンスルホン酸エチル、ｐ−スチレンスルホン酸メチル、ｍ−スチレンスルホン酸メチル、ｏ−スチレンスルホン酸メチル、ビニルナフタレンスルホン酸、ビニルナフタレンスルホン酸ナトリウム、ビニルナフタレンスルホン酸カルシウムなどが挙げられ、スチレンスルホン酸ナトリウムが好ましく、アレルゲンとの反応性において立体障害が少ないことから、ｐ−スチレンスルホン酸ナトリウムがより好ましい。
【００２３】
上記アレルゲン抑制剤を構成している重合体において、一般式（１）〜（３）で示される構造式の置換基を少なくとも一つ有する単量体成分以外の単量体成分としては、例えば、メチルアクリレート、エチルアクリレート、２−ヒドロキシエチルアクリレートなどのアルキルアクリレート、メチルメタクリレート、エチルメタクリレート、２−ヒドロキシエチルメタクリレートなどのアルキルメタクリレート、ビニルメチルエーテルなどのビニルアルキルエーテル、酢酸ビニル、エチレン、プロピレン、ブチレン、ブタジエン、ジイソブチレン、塩化ビニル、塩化ビニリデン、２−ビニルナフタレン、スチレン、アクリロニトリル、アクリル酸、アクリル酸ナトリウム、メタクリル酸、メタクリル酸ナトリウム、マレイン酸、フマル酸、無水マレイン酸、アクリルアミド、メタクリルアミド、ジアセトンアクリルアミド、ビニルトルエン、キシレンスルホン酸、ビニルピリジン、ビニルスルホン酸、ビニルアルコール、ヒドロキシエチルメタクリレート、ヒドロキシエチルアクリレートなどが挙げられ、一般式（１）〜（３）で示される構造式の置換基を少なくとも一つ有する単量体との共重合体に耐水性を付与し、得られる塗膜の安定性が向上するので、スチレンが好ましい。
【００２４】
一般式（１）〜（３）で示される構造式の置換基を少なくとも一つ有する単量体成分としては、一般式（４）で示される単量体であることが好ましい。
【００２５】
【化４】
0005865723.tif 000003
（Ｒ20〜Ｒ24はそれぞれ、水素、スルホン酸基、スルホン酸基の塩又はスルホン酸基の誘導体の何れかであって、Ｒ20〜Ｒ24のうちの少なくとも一つは、スルホン酸基、スルホン酸基の塩又はスルホン酸基の誘導体である。）
【００２６】
一般式（４）において、Ｒ20〜Ｒ24はそれぞれ、水素（−Ｈ）、スルホン酸基（−ＳＯ3Ｈ）、スルホン酸基の塩又はスルホン酸基の誘導体の何れかであるが、Ｒ20〜Ｒ24のうちの少なくとも一つは、スルホン酸基、スルホン酸基の塩又はスルホン酸基の誘導体であることが必要である。これは、一般式（４）において、置換基としてスルホン酸基、スルホン酸基の塩又はスルホン酸基の誘導体を有していないと、アレルゲン抑制剤がアレルゲン抑制効果を発現しないからである。スルホン酸基の塩としては、例えば、−ＳＯ3Ｎａ、−ＳＯ3Ｋ、−ＳＯ3Ｌｉ、（−ＳＯ3）2Ｃａ、（−ＳＯ3）2Ｍｇ、−ＳＯ3−ＮＨ4+が挙げられる。又、スルホン酸基の誘導体としては、例えば、−ＳＯ3ＣＨ3、−ＳＯ3Ｃ2Ｈ5などのエステル化体が挙げられる。
【００２７】
そして、一般式（４）において、スルホン酸基、スルホン酸基の塩及びスルホン酸基の誘導体の総数は、多いと、アレルゲン抑制効果がなくなるので、１〜３が好ましく、１がより好ましい。
【００２８】
又、一般式（４）において、立体障害が少ないことから、Ｒ22が、スルホン酸基、スルホン酸基の塩又はスルホン酸基の誘導体であると共に、Ｒ20、Ｒ21、Ｒ23及びＲ24が水素であることが好ましい。
【００２９】
一般式（４）で示される構造式の単量体としては、例えば、ｏ−スチレンスルホン酸、ｍ−スチレンスルホン酸、ｐ−スチレンスルホン酸、ｏ−スチレンスルホン酸ナトリウム、ｍ−スチレンスルホン酸ナトリウム、ｐ−スチレンスルホン酸ナトリウム、ｏ−スチレンスルホン酸カリウム、ｍ−スチレンスルホン酸カリウム、ｐ−スチレンスルホン酸カリウム、ｏ−スチレンスルホン酸リチウム、ｍ−スチレンスルホン酸リチウム、ｐ−スチレンスルホン酸リチウム、スチレンスルホン酸カルシウム、ｏ−スチレンスルホン酸アンモニウム、ｍ−スチレンスルホン酸アンモニウム、ｐ−スチレンスルホン酸アンモニウム、スチレンスルホン酸マグネシウム、ｐ−スチレンスルホン酸エチル、ｍ−スチレンスルホン酸エチル、ｏ−スチレンスルホン酸エチル、ｐ−スチレンスルホン酸メチル、ｍ−スチレンスルホン酸メチル、ｏ−スチレンスルホン酸メチルなどが挙げられ、スチレンスルホン酸ナトリウムが好ましく、ｐ−スチレンスルホン酸ナトリウムがより好ましい。
【００３０】
一般式（１）〜（３）で示される構造式の置換基を少なくとも一つ有する単量体成分を含有する重合体は、立体障害が少なく、アレルゲンを変性し又は吸着し易いので、直鎖状であることが好ましい。
【００３１】
一般式（１）〜（３）で示される構造式の置換基を少なくとも一つ有する単量体成分を含有する重合体としては、特に限定されず、例えば、ｐ−スチレンスルホン酸又はその塩のうちの少なくとも一つの単量体とスチレンとの共重合体、ポリスチレンのベンゼン環の一部をスルホン化した重合体のスルホン酸塩、ｐ−スチレンスルホン酸又はその塩のうちの少なくとも一つの単量体とマレイン酸との共重合体、スチレン−マレイン酸共重合体のベンゼン環の一部をスルホン化した重合体のスルホン酸塩、ｐ−スチレンスルホン酸又はその塩のうちの少なくとも一つの単量体とメタクリル酸２−ヒドロキシエチルとの共重合体、ｐ−スチレンスルホン酸又はその塩のうちの少なくとも一つの単量体とアクリル酸との共重合体、ｐ−スチレンスルホン酸又はその塩のうちの少なくとも一つの単量体とメタクリル酸との共重合体、ｐ−スチレンスルホン酸又はその塩のうちの少なくとも一つの単量体とメタクリル酸メチルとの共重合体、ビニルナフタレンスルホン酸又はその塩のうちの少なくとも一つの単量体とスチレンとの共重合体などが挙げられ、ｐ−スチレンスルホン酸又はその塩のうちの少なくとも一つの単量体とスチレンとの共重合体、ポリスチレンのベンゼン環の一部をスルホン化した重合体のスルホン酸塩が好ましい。一般式（１）〜（３）で示される構造式の置換基を少なくとも一つ有する単量体成分を含有する重合体は、単独で用いられても二種以上が併用されてもよい。
【００３２】
ｐ−スチレンスルホン酸又はその塩のうちの少なくとも一つの単量体とスチレンとの共重合体としては、例えば、スチレンスルホン酸塩−スチレン共重合体、スチレンスルホン酸塩−スチレンスルホン酸−スチレン三元共重合体などが挙げられる。
【００３３】
スチレンスルホン酸塩−スチレン共重合体としては、特に限定されず、例えば、スチレンスルホン酸ナトリウム−スチレン共重合体、スチレンスルホン酸カルシウム−スチレン共重合体、スチレンスルホン酸アンモニウム−スチレン共重合体、スチレンスルホン酸マグネシウム−スチレン共重合体などが挙げられ、スチレンスルホン酸ナトリウム−スチレン共重合体が好ましく、ｐ−スチレンスルホン酸ナトリウム−スチレン共重合体がより好ましい。なお、スチレンスルホン酸塩−スチレン共重合体は、単独で用いられても二種以上が併用されてもよい。
【００３４】
スチレンスルホン酸塩−スチレン共重合体中におけるスチレンスルホン酸塩成分の含有量は、少ないと、アレルゲン抑制剤のアレルゲン抑制効果が低下することがあり、多いと、水性フロアーポリッシュに相分離又は沈殿が生じて、水性フロアーポリッシュの安定性が低下することがあるので、４０〜８０重量％が好ましく、６０〜８０重量％がより好ましい。
【００３５】
スチレンスルホン酸塩−スチレンスルホン酸−スチレン三元共重合体としては、特に限定されず、例えば、スチレンスルホン酸ナトリウム−スチレンスルホン酸−スチレン三元共重合体、スチレンスルホン酸カルシウム−スチレンスルホン酸−スチレン三元共重合体、スチレンスルホン酸アンモニウム−スチレンスルホン酸−スチレン三元共重合体、スチレンスルホン酸マグネシウム−スチレンスルホン酸−スチレン三元共重合体などが挙げられ、スチレンスルホン酸ナトリウム−スチレンスルホン酸−スチレン三元共重合体が好ましく、ｐ−スチレンスルホン酸ナトリウム−スチレンスルホン酸−スチレン三元共重合体がより好ましい。なお、スチレンスルホン酸塩−スチレンスルホン酸−スチレン三元共重合体は、単独で用いられても二種以上が併用されてもよい。
【００３６】
スチレンスルホン酸塩−スチレンスルホン酸−スチレン三元共重合体中におけるスチレンスルホン酸塩成分の含有量は、少ないと、アレルゲン抑制剤のアレルゲン抑制効果が低下することがあり、多いと、水性フロアーポリッシュに相分離又は沈殿が生じて、水性フロアーポリッシュの安定性が低下することがあるので、３０重量％以上で且つ８５重量％未満が好ましく、４０〜８０重量％がより好ましい。
【００３７】
スチレンスルホン酸塩−スチレンスルホン酸−スチレン三元共重合体中におけるスチレンスルホン酸成分の含有量は、多いと、水性フロアーポリッシュに相分離又は沈殿が生じて、水性フロアーポリッシュの安定性が低下することがあるので、１０重量％以下が好ましく、３重量％以下がより好ましい。
【００３８】
ポリスチレンのベンゼン環の一部をスルホン化した重合体のスルホン酸塩としては、ポリスチレンのベンゼン環の一部をスルホン化した重合体のスルホン酸基の一部又は全てを塩とした重合体が挙げられ、ポリスチレンのベンゼン環の一部をスルホン化した重合体のスルホン酸基の全てを塩とした重合体が好ましい。ポリスチレンのベンゼン環の一部をスルホン化した重合体のスルホン酸塩としては、例えば、ポリスチレンのベンゼン環の一部をスルホン化した重合体のスルホン酸基の全てをナトリウム塩とした重合体、ポリスチレンのベンゼン環の一部をスルホン化した重合体のスルホン酸基の一部をナトリウム塩とした重合体、ポリスチレンのベンゼン環の一部をスルホン化した重合体のスルホン酸基の全てをカルシウム塩とした重合体、ポリスチレンのベンゼン環の一部をスルホン化した重合体のスルホン酸基の一部をカルシウム塩とした重合体、ポリスチレンのベンゼン環の一部をスルホン化した重合体のスルホン酸基の全てをカリウム塩とした重合体、ポリスチレンのベンゼン環の一部をスルホン化した重合体のスルホン酸基の一部をカリウム塩とした重合体、ポリスチレンのベンゼン環の一部をスルホン化した重合体のスルホン酸基の全てをチリウム塩とした重合体、ポリスチレンのベンゼン環の一部をスルホン化した重合体のスルホン酸基の一部をリチウム塩とした重合体などが挙げられる。
【００３９】
ポリスチレンのベンゼン環の一部をスルホン化した重合体のスルホン酸塩中におけるスチレンスルホン酸塩成分の含有量は、少ないと、アレルゲン抑制剤のアレルゲン抑制効果が低下することがあり、多いと、水性フロアーポリッシュに相分離又は沈殿が生じて、水性フロアーポリッシュの安定性が低下することがあるので、４０〜８０重量％が好ましい。
【００４０】
ポリスチレンのベンゼン環の一部をスルホン化した重合体のスルホン酸塩中にはスチレンスルホン酸成分を含有しない方が好ましいが、スチレンスルホン酸成分を含有する場合のスチレンスルホン酸成分の含有量は、多いと、水性フロアーポリッシュに相分離又は沈殿が生じて、水性フロアーポリッシュの安定性が低下することがあるので、１０重量％以下が好ましく、３重量％以下がより好ましい。
【００４１】
アレルゲン抑制剤を構成している重合体中において、一般式（１）〜（３）で示される構造式の置換基を少なくとも一つ有する単量体成分の含有量は、少ないと、アレルゲン抑制剤がアレルゲン抑制効果を奏しないことがあり、多いと、水性フロアーポリッシュそのものに悪影響を与え、塗布できなかったり、塗布できたとしても塗膜が白化してしまう虞れがあるので、３０〜８５重量％に限定され、４０〜８０重量％が好ましく、６０〜８０重量％がより好ましい。
【００４２】
アレルゲン抑制剤は、構成成分に応じて所定種類及び所定量の単量体を用意し、この単量体を汎用の要領で共重合させることによって得ることができる。具体的に、アレルゲン抑制剤の製造方法としては、例えば、一般式（１）〜（３）で示される構造式の置換基を少なくとも一つ有する単量体と、これと共重合可能な単量体とをラジカル重合する方法が挙げられる。
【００４３】
又、アレルゲン抑制剤は、スチレン−マレイン酸共重合体などのスチレン骨格を有する共重合体やポリスチレンをスルホン化し、導入されたスルホン酸基をアルカリ水溶液で中和することによっても得ることができる。例えば、ポリスチレンのベンゼン環の一部をスルホン化し、ベンゼン環に結合しているスルホン酸基の全てをアルカリ水溶液で中和してスチレンスルホン酸塩−スチレン共重合体を得ることができる。ポリスチレンのベンゼン環の一部をスルホン化し、ベンゼン環に結合しているスルホン酸基の一部をアルカリ水溶液で中和してスチレンスルホン酸塩−スチレンスルホン酸−スチレン共重合体を得ることができる。なお、アルカリ水溶液としては、例えば、水酸化ナトリウム、水酸化カリウム、水酸化マグネシウム、水酸化アンモニウムなどが挙げられる。
【００４４】
ポリスチレンのスルホン化は、公知の要領で行うことができ、例えば、三酸化イオウや濃硫酸などを用いる方法などが挙げられる。
【００４５】
アレルゲン抑制剤を構成している重合体中のスルホン酸基は、その全てが塩とされていなくてもよいが、塩とされたスルホン酸基の割合が低いと、水性フロアーポリッシュの酸性が強くなり、床材を破損する虞れがあるので、７５モル％以上が好ましく、８５〜１００モル％がより好ましく、９０〜１００モル％が特に好ましい。
【００４６】
なお、アレルゲン抑制剤を構成している重合体における塩とされたスルホン酸基の割合は、例えば、下記の要領で算出される。スチレンスルホン酸塩を含む単量体を共重合させてアレルゲン抑制剤を製造した場合には、共重合に用いられた単量体の合計モル数を算出すると共に、スチレンスルホン酸塩のモル数を算出し、上記合計モル数に対するスチレンスルホン酸塩のモル数の百分率を算出すればよい。
【００４７】
又、アレルゲン抑制剤を構成している重合体中のスルホン酸基の塩がナトリウム塩である場合、イオンクロマトグラフィなどを用いてナトリウム量を定量することによって、アレルゲン抑制剤におけるナトリウム塩とされたスルホン酸基の割合を算出することができる。
【００４８】
アレルゲン抑制剤を構成している重合体の重量平均分子量は、低いと、アレルゲン抑制剤のアレルゲン抑制効果が低下することがあるので、２千以上が好ましく、２万以上がより好ましいが、高過ぎると、水性フロアーポリッシュの取扱性が低下することがあるので、１００万以下が好ましい。
【００４９】
なお、本発明において、重合体の重量平均分子量は、サイズ排除クロマトグラフィーでポリスチレンスルホン酸ナトリウムを標準物質として測定した際のピークトップの値をいう。重合体の重量平均分子量は、例えば、下記の条件にて測定することができる。
カラム：（昭和電工社製Shodex GF-7M HQ 7．6mmI.D.×30cm 1本）
溶離液：（0.05M硫酸ナトリウム水溶液：THF＝７：３）
流速：０．６ミリリットル／分
温度：４０℃
検出：ＵＶ（２１０ｎｍ）
標準ポリスチレンスルホン酸ナトリウム： scientific polymer products社製を使用
【００５０】
アレルゲン抑制剤を構成している重合体は、水溶性であっても非水溶性であってもよいが、耐水性が要求される用途に用いられる水性フロアーポリッシュに用いる場合には、非水溶性であることが好ましい。ここで、非水溶性とは、２０℃で且つｐＨが５〜９である水１００ｇに対して溶解可能なグラム数（以下「溶解度」という）が１以下であることをいい、１を超えるものを水溶性という。
【００５１】
アレルゲン抑制剤を構成している重合体が非水溶性であると、水性フロアーポリッシュを塗布して乾燥させて形成された塗膜が水拭きなどによって水と接触した場合にあっても、塗膜が水に溶解して消失するのを抑制することができ、床材を塗膜によって長期間に亘って安定的に被覆、保護することができる。
【００５２】
アレルゲン抑制剤を構成している重合体を非水溶性にする方法としては、特に限定されず、例えば、重合体を硬化剤を用いて架橋させる方法、重合体を担持体に固定させる方法などが挙げられる。
【００５３】
アレルゲン抑制剤を構成している重合体において、一般式（１）〜（３）で示される構造式の置換基を少なくとも一つ有する単量体と共重合している単量体として、疎水性の高い単量体を用いた場合、重合体中における疎水性の高い単量体成分の含有割合を増加させることで、非水溶性の重合体を得ることができる。このような疎水性の高い単量体としては、例えば、スチレン、ビニルフェノールなどが挙げられる。
【００５４】
上記硬化剤としては、重合体を架橋させることができれば、特に限定されず、例えば、エポキシ化合物、アミン化合物、アミン化合物から合成されるポリアミノアミド化合物などの化合物、３級アミン化合物、イミダゾール化合物、ヒドラジド化合物、メラミン化合物、酸無水物、フェノール化合物、熱潜在性カチオン重合触媒、光潜在性カチオン重合開始剤、ジシアンアミド及びその誘導体、ジビニルベンゼンなどが挙げられ、単独で用いられても２種以上が併用されてもよい。
【００５５】
エポキシ化合物としては、特に限定されず、例えば、ビスフェノール型エポキシ樹脂、ノボラック型エポキシ樹脂などの非水溶性エポキシ化合物、グリセリン変性エポキシ樹脂、ポリオキシアルキレン変性エポキシ樹脂などの水溶性エポキシ化合物などが挙げられ、反応性がよいという理由から、水溶性エポキシ化合物が好ましい。なお、非水溶性エポキシ化合物は汎用の乳化剤を用いて水中に分散させて用いることが好ましい。
【００５６】
アミン化合物としては、特に限定されず、例えば、エチレンジアミン、ジエチレントリアミン、トリエチレンテトラミン、テトラエチレンペンタミン、ポリオキシプロピレンジアミン、ポリオキシプロピレントリアミンなどの脂肪族アミン及びその誘導体；メンセンジアミン、イソフォロンジアミン、ビス（４−アミノ−３−メチルシクロヘキシル）メタン、ジアミノジシクロヘキシルメタン、ビス（アミノメチル）シクロヘキサン、Ｎ−アミノエチルピペラジン、３，９−ビス（３−アミノプロピル）２，４，８，１０−テトラオキサスピロ（５，５）ウンデカンなどの脂環式アミン及びその誘導体；ｍ−キシレンジアミン、α−（ｍ−アミノフェニル）エチルアミン、α−（ｐ−アミノフェニル）エチルアミン、ｍ−フェニレンジアミン、ジアミノジフェニルメタン、ジアミノジフェニルスルフォン、α，α−ビス（４−アミノフェニル）−ｐ−ジイソプロピルベンゼンなどの芳香族アミン及びその誘導体などが挙げられる。
【００５７】
又、アミン化合物から合成される化合物としては、特に限定されず、例えば、上記アミン化合物と、コハク酸、アジピン酸、アゼライン酸、セバシン酸、ドデカ二酸、イソフタル酸、テレフタル酸、ジヒドロイソフタル酸、テトラヒドロイソフタル酸、ヘキサヒドロイソフタル酸などのカルボン酸化合物とから合成されるポリアミノアミド化合物及びその誘導体；上記アミン化合物と、ジアミノジフェニルメタンビスマレイミドなどのマレイミド化合物とから合成されるポリアミノイミド化合物及びその誘導体；上記アミン化合物とケトン化合物とから合成されるケチミン化合物及びその誘導体；上記アミン化合物と、エポキシ化合物、尿素、チオ尿素、アルデヒド化合物、フェノール化合物、アクリル化合物などの化合物とから合成されるポリアミノ化合物及びその誘導体などが挙げられる。
【００５８】
更に、上記３級アミン化合物としては、特に限定されず、例えば、Ｎ，Ｎ−ジメチルピペラジン、ピリジン、ピコリン、ベンジルジメチルアミン、２−（ジメチルアミノメチル）フェノール、２，４，６−トリス（ジメチルアミノメチル）フェノール、１，８−ジアザビスシクロ（５，４，０）ウンデセン−１及びその誘導体などが挙げられる。
【００５９】
そして、上記イミダゾール化合物としては、特に限定されず、例えば、２−メチルイミダゾール、２−エチル−４−メチルイミダゾール、２−ウンデシルイミダゾール、２−ヘプタデシルイミダゾール、２−フェニルイミダゾール及びその誘導体などが挙げられる。
【００６０】
又、上記ヒドラジド化合物としては、特に限定されず、例えば、１，３−ビス（ヒドラジノカルボエチル）−５−イソプロピルヒダントイン、７，１１−オクタデカジエン−１，１８−ジカルボヒドラジド、エイコサン二酸ジヒドラジド、アジピン酸ジヒドラジド及びその誘導体などが挙げられる。
【００６１】
更に、上記メラミン化合物としては、特に限定されず、例えば、２，４−ジアミノ−６−ビニル−１，３，５−トリアジン及びその誘導体などが挙げられる。
【００６２】
そして、上記酸無水物としては特に限定されず、例えば、フタル酸無水物、トリメリット酸無水物、ピロメリット酸無水物、ベンゾフェノンテトラカルボン酸無水物、エチレングリコールビスアンヒドロトリメリテート、グリセロールトリスアンヒドロトリメリテート、メチルテトラヒドロ無水フタル酸、テトラヒドロ無水フタル酸、ナジック酸無水物、メチルナジック酸無水物、トリアルキルテトラヒドロ無水フタル酸、ヘキサヒドロ無水フタル酸、メチルヘキサヒドロ無水フタル酸、５−（２，５−ジオキソテトラヒドロフリル）−３−メチル−３−シクロヘキセン−１，２−ジカルボン酸無水物、トリアルキルテトラヒドロ無水フタル酸−無水マレイン酸付加物、ドデセニル無水コハク酸、ポリアゼライン酸無水物、ポリドデカン二酸無水物、クロレンド酸無水物及びその誘導体などが挙げられる。
【００６３】
又、上記フェノール化合物としては、特に限定されず、例えば、フェノールノボラック、ｏ−クレゾールノボラック、ｐ−クレゾールノボラック、ｔ−ブチルフェノールノボラック、ジシクロペンタジエンクレゾール及びその誘導体などが挙げられる。
【００６４】
更に、上記熱潜在性カチオン重合触媒としては、特に限定されず、例えば、６フッ化アンチモン、６フッ化リン、４フッ化ホウ素などを対アニオンとした、ベンジルスルホニウム塩、ベンジルアンモニウム塩、ベンジルピリジニウム塩、ベンジルホスホニウム塩などのイオン性熱潜在性カチオン重合触媒；Ｎ−ベンジルフタルイミド、芳香族スルホン酸エステルなどの非イオン性熱潜在性カチオン重合触媒が挙げられる。
【００６５】
そして、上記光潜在性カチオン重合開始剤としては、特に限定されず、例えば、６フッ化アンチモン、６フッ化リン、４フッ化ホウ素などを対アニオンとした、芳香族ジアゾニウム塩、芳香族ハロニウム塩及び芳香族スルホニウム塩などのオニウム塩類、並びに、鉄−アレン錯体、チタノセン錯体及びアリールシラノール−アルミニウム錯体などの有機金属錯体類などのイオン性光潜在性カチオン重合開始剤；ニトロベンジルエステル、スルホン酸誘導体、リン酸エステル、フェノールスルホン酸エステル、ジアゾナフトキノン、Ｎ−ヒドロキシイミドスルホナートなどの非イオン性光潜在性カチオン重合開始剤が挙げられる。
【００６６】
重合体を固定させる担持体としては、特に限定されず、例えば、タルク、ベントナイト、クレー、カオリン、珪藻土、シリカ、バーミキュライト、パーライトなどの無機担体や、ポリエチレン、ポリプロピレンなどのポリオレフィン系樹脂、ポリウレタン系樹脂、メラミン系樹脂、アルキド系樹脂などの有機高分子担体などが挙げられる。
【００６７】
有機高分子担体の形態としては、特に限定されず、例えば、微粒子状、繊維状、シート状、フィルム状、発泡体などが挙げられる。重合体を発泡体に担持させる場合には、発泡体の原反となる発泡性成形体の発泡前に重合体を担持させても発泡後に重合体を担持させてもよい。
【００６８】
そして、重合体を担持体に固定する方法としては、特に限定されないが、例えば、重合体を担持体に吸着させる方法、グラフトなどの化学結合やバインダーによる結合によって重合体を担持体に固定する方法などが挙げられ、重合体を有機高分子担体の分子末端に結合させることが好ましい。
【００６９】
本発明の水性フロアーポリッシュにおけるアレルゲン抑制剤の含有量は、少ないと、水性フロアーポリッシュを乾燥させて得られる塗膜が所望のアレルゲン抑制効果を発揮しないことがあり、多いと、水性フロアーポリッシュの塗工性が低下することがあるので、０．１〜１０重量％に限定され、０．５〜５重量％が好ましい。
【００７０】
本発明の水性フロアーポリッシュには、アレルゲン抑制剤以外に塗膜を形成するための合成樹脂と、この合成樹脂及びアレルゲン抑制剤を分散させるための媒体である水とを含んでいる。
【００７１】
水性フロアーポリッシュ中における水の含有量は、少ないと、水性フロアーポリッシュの粘度が上昇して水性フロアーポリッシュの取扱性が低下することがあり、多いと、水性フロアーポリッシュ中における合成樹脂の量が相対的に少なくなって水性フロアーポリッシュから形成される塗膜の安定性が低下することがあるので、３０〜８５重量％が好ましく、５０〜７０重量％がより好ましい。
【００７２】
塗膜を形成するための合成樹脂としては、例えば、アクリル系樹脂、ウレタン系樹脂、アクリル系樹脂とウレタン系樹脂の混合物などが挙げられる。
【００７３】
アクリル系樹脂は、アクリル系単量体を重合又は共重合させることによって製造され、アクリル系単量体とこれと共重合可能な単量体との共重合体であってもよい。アクリル系単量体としては、特に限定されないが、アクリル酸、メタクリル酸、アルキル基の炭素数が１〜１０であるアルキルアクリレート、アルキル基の炭素数が１〜１０であるアルキルメタクリレートが好ましい。
【００７４】
アクリル系単量体と共重合する単量体としては、例えば、スチレン、α−メチルスチレン、アクリロニトリル、酢酸ビニル、マレイン酸、イタコン酸などのα，β−モノエチレン性カルボン酸、ヒドロキシ（メタ）アクリレート、グリシジル（メタ）アクリレート、クロル酢酸ビニル、アリルアルコール、ジビニルベンゼン、エチレングリコール（メタ）アクリレートなどが挙げられ、単独で用いられても二種以上が併用されてもよい。なお、（メタ）アクリレートはメタクリレート又はアクリレートを意味する。
【００７５】
又、ウレタン系樹脂としては、例えば、特開昭６２−２３０８６３号公報、特開昭６３−２３９７２号公報、特開平６−２３４９１２号公報に記載のものが挙げられる。また、カルボキシ基を含有しないウレタン樹脂エマルジョンとしては、例えば、第一工業製薬社から商品名「スーパーフレックス４１０」、大日本インキ化学工業社から商品名「ハイドランＨＷ−９５０」、武田薬品工業社から商品名「タケラックＷ−６３５」にて市販されている。このカルボキシ基を含有しないウレタン樹脂から形成される塗膜が耐水性及び耐摩耗性に優れているという特徴を有する。又、耐溶剤性に優れ且つ経時的な着色の生じないウレタン樹脂エマルジョンとしては、特開２００３−２５２９４８号公報に記載のものが挙げられる。
【００７６】
そして、水性フロアーポリッシュ中における塗膜を形成するための合成樹脂の含有量は、少ないと、水性フロアーポリッシュから形成される塗膜の安定性が低下することがあり、多いと、水性フロアーポリッシュの塗工性が低下するので、１０〜５０重量％が好ましく、２０〜４０重量％がより好ましい。
【００７７】
水性フロアーポリッシュには、その物性を損なわない範囲内において、ワックス類、架橋剤、可塑剤、融合剤、アルカリ可溶性樹脂、成膜助剤などの添加剤が含有されていてもよい。
【００７８】
ワックス類としては、例えば、天然ワックス、合成ワックス及びこれらの変性物などが挙げられる。天然ワックスとしては、例えば、カルナバワックス、キャンデリラワックス、モンタンワックス、モンタン誘導ワックス、セレシンワックス、パラフィンワックスなどが挙げられる。合成ワックスとしては、ポリエチレンワックス、アクリル系ワックス、マイクロクリスタリンワックス、フィッシャートロプシュワックス、アマイドワックスなどが挙げられ、ポリエチレンワックス及びアクリル系ワックスが好ましい。ワックス類は単独で用いられても二種以上が併用されてもよい。
【００７９】
架橋剤としては、例えば、多価金属錯体、多価金属酸化物などが挙げられる。多価金属錯体を構成している金属イオンとしては、例えば、ベリリウム、カドミウム、銅、カルシウム、マグネシウム、亜鉛、ジルコニウム、バリウム、ストロンチウム、アルミニウム、チタニウム、ビスマス、アンチモン、鉛、コバルト、鉄、ニッケルなどの各種金属のイオンが挙げられる。架橋剤は、単独で用いられても二種以上が併用されてもよい。
【００８０】
可塑剤としては、ジブチルフタレート、ジオクチルフタレート、２−ピロリドン、トリブトキシエチルホスフェート、オクチルジフェニルホスフェート、トリクレジルホスフェートなどが挙げられる。可塑剤は、単独で用いられても二種以上が併用されてもよい。
【００８１】
融合剤としては、ジエチレングリコールモノブチルエーテル、ジエチレングリコールモノエチルエーテル、トリメチルペンタンジオール、Ｎ−２−メチルピロリドン、テキサノールなどが挙げられる。融合剤は、単独で用いられても二種以上が併用されてもよい。
【００８２】
アルカリ可溶性樹脂としては、スチレン−（無水）マレイン酸共重合体、スチレン−アクリル酸共重合体、アクリル樹脂、ポリオールで変性したロジン−マレイン酸付加物、ロジン−フマル酸付加物などをアルカリに可溶化させた樹脂などが挙げられる。
【００８３】
成膜助剤としては、例えば、ベンジルアルコール、３−メトキシ−３−メチルブタノールなどのアルコール類、ジエチレングリコールメチルエーテル、ジエチレングリコールエチルエーテル、プロピレングリコールエチルエーテル、ジプロピレングリコールメチルエーテル、ジエチレングリコールイソプロピルエーテルなどのグリコールエーテル類などが挙げられる。成製助剤は、単独で用いられても二種以上が併用されてもよい。
【００８４】
上述のように構成された水性フロアーポリッシュは、床材に公知の要領で塗布した後に乾燥させることによって床材を被覆、保護する塗膜を形成し、この塗膜によって床材の保護及び美観の向上を図ることができる。
【００８５】
そして、塗膜は、優れたアレルゲン抑制効果を奏するアレルゲン抑制剤を含有していることから、アレルゲンが塗膜に接触することによって、アレルゲン性が消失しアレルギー症状を引き起こしにくくすることができる。
【００８６】
更に、アレルゲン抑制剤を構成している重合体は、一般式（１）〜（３）で示される構造式の置換基を少なくとも一つ有する単量体成分が３０〜８５重量％に限定され、上述のような優れたアレルゲン抑制効果を維持しながら、界面活性作用をできる限り抑えているので、水性フロアーポリッシュを乾燥させて得られた塗膜が水拭きなどによって水と接触した場合にあっても、アレルゲン抑制剤の作用によって塗膜が水中に溶けだすようなことはなく、塗膜によって床材を長期間に亘って確実に被覆、保護することができる。
【発明の効果】
【００８７】
本発明の水性フロアーポリッシュは、上述のように、所定の分子構造を有するアレルゲン抑制剤及び合成樹脂を水中に分散させており、アレルゲン抑制剤を構成している重合体は、一般式（１）〜（３）で示される構造式の置換基を少なくとも一つ有する単量体成分の含有量が３０〜８５重量％に限定され、界面活性作用の発現を出来るだけ抑えつつ、優れたアレルゲン抑制効果を発現する。
【００８８】
従って、本発明の水性フロアーポリッシュを床材に塗布して乾燥させて形成される塗膜は、優れたアレルゲン抑制効果を奏し、アレルゲンがアレルギー症状を引き起こすのを抑制することができる。
【００８９】
そして、アレルゲン抑制剤がアレルゲン抑制効果を発現するにあたって光の照射を必要としないので、光の当たらない条件下においても、アレルゲン抑制剤は優れたアレルゲン抑制効果を発現する。
【００９０】
そして、水性フロアーポリッシュから形成された塗膜中に含まれているアレルゲン抑制剤は、界面活性作用が抑えられているので、塗膜が水拭きなどによって水に接触した場合にあっても、塗膜が水に溶け出して消失するようなことはなく、塗膜によって床材を長期間に亘って安定的に被覆、保護することができる。
【００９１】
更に、水性フロアーポリッシュから形成された塗膜は必要以上に硬くないため、人の歩行に伴う荷重などによって亀裂が生じるようなことは殆どなく、床材を長期間に亘って安定的に被覆、保護することができる。
【発明を実施するための最良の形態】
【００９２】
以下に実施例を挙げて本発明の態様を更に詳しく説明するが、本発明はこれら実施例にのみ限定されるものではない。
【００９３】
（ベース水性フロアーポリッシュの作製）
水性ウレタン樹脂（米国ＢＦ  Ｇｏｏｄｒｉｃｈ社製  商品名「サンキュア１８１８」、ウレタン樹脂の含有量：３５重量％）２０重量部、アクリル系樹脂エマルジョン（アクリル系樹脂の含有量：４０重量％）４０重量部、スチレン−マレイン酸共重合体のアンモニア溶液（米国アルコケミカル社製  商品名「ＳＭＡ２６２５Ａ」、スチレン−マレイン酸共重合体の含有量：２０重量％）８．５重量部、ポリエチレンワックスエマルジョン（ポリエチレンワックスの含有量：２０重量％）９．５重量部、炭酸亜鉛のアンモニア水溶液（炭酸亜鉛の含有量：８重量％）５重量部、ジエチレングリコールモノエチルエーテル４重量部、トリブトキシエチルホスフェート１重量部及び水１２重量部を混合してベース水性フロアーポリッシュを作製した。なお、ベース水性フロアーポリッシュ中において、ウレタン樹脂、アクリル系樹脂及びスチレン−マレイン酸の総量は２４．７重量％、水の総量は６８重量％であった。
【００９４】
なお、アクリル系樹脂エマルジョンは、メタクリル酸１０重量％、ブチルアクリレート３０重量％及びメチルメタクリレート６０重量％からなる単量体をラウリル硫酸ナトリウムの存在下にて常用の乳化重合法によりラジカル重合させて作製されたものであった。ポリエチレンワックスエマルジョンは、非イオン界面活性剤を用いて乳化させて作製されたものであった。
【００９５】
（実施例１）
撹拌機、冷却器及び温度計を配設した２リットルのセパラブルフラスコにｐ−スチレンスルホン酸ナトリウム（東ソー社製  商品名「スピノマー  ＮａＳＳ」純度８８．２％）２１０重量部、脱イオン水３１２重量部、スチレンモノマー（和光純薬社製  商品名「スチレン，モノマー」）５７重量部、変性エタノール（和光純薬社製  商品名「８６％エタノール−ＭＥ，変性」）４０７重量部を加え、撹拌しながら窒素ガスで置換した後、加熱して７８℃に維持した。
【００９６】
ペリオキソ二硫酸カリウム（和光純薬社製）４．２３重量部を脱イオン水９５重量部に溶解させてなる重合開始剤溶液を１５分かけてセパラブルフラスコ内に添加後、５時間に亘ってスチレンモノマーとｐ−スチレンスルホン酸ナトリウムとを重合させた。
【００９７】
しかる後、反応溶液を乾燥させて、ｐ−スチレンスルホン酸ナトリウム−スチレンランダム共重合体を得た。なお、ｐ−スチレンスルホン酸ナトリウム−スチレンランダム共重合体において、ｐ−スチレンスルホン酸ナトリウム成分は７６重量％、スチレン成分は２４重量％であった。ｐ−スチレンスルホン酸ナトリウム−スチレンランダム共重合体の重量平均分子量は１１万であった。ｐ−スチレンスルホン酸ナトリウム−スチレンランダム共重合体は水溶性であった。
【００９８】
得られたｐ−スチレンスルホン酸ナトリウム−スチレンランダム共重合体の２０重量％水溶液８重量部とベース水性フロアーポリッシュ９２重量部とを均一に混合させてアレルゲン抑制効果を有する水性フロアーポリッシュを得た。
【００９９】
得られた水性フロアーポリッシュ３０ｇを木質床材１ｍ２に均一に塗布して１２０℃で２時間乾燥させて、木質床材から一辺が５ｃｍの平面正方形状の試験片を切り出した。
【０１００】
（実施例２）
ｐ−スチレンスルホン酸ナトリウムを１４８．５重量部に、スチレンモノマーを５０重量部に、ペリオキソ二硫酸カリウムを３．２５重量部に変更したこと以外は、実施例１と同様の要領でｐ−スチレンスルホン酸ナトリウム−スチレンランダム共重合体を得た。なお、ｐ−スチレンスルホン酸ナトリウム−スチレンランダム共重合体において、ｐ−スチレンスルホン酸ナトリウム成分は７２重量％、スチレン成分は２８重量％であった。ｐ−スチレンスルホン酸ナトリウム−スチレンランダム共重合体の重量平均分子量は９万であった。ｐ−スチレンスルホン酸ナトリウム−スチレンランダム共重合体は水溶性であった。
【０１０１】
得られたｐ−スチレンスルホン酸ナトリウム−スチレンランダム共重合体の２０重量％水溶液を用いて実施例１と同様の要領で水性フロアーポリッシュを製造し、この水性フロアーポリッシュを用いて実施例１と同様にして試験片を作製した。
【０１０２】
（実施例３）
ｐ−スチレンスルホン酸ナトリウムを１６５重量部に、スチレンモノマーを３５．７重量部に、ペリオキソ二硫酸カリウムを３．０９重量部に変更したこと以外は、実施例１と同様の要領でｐ−スチレンスルホン酸ナトリウム−スチレンランダム共重合体を得た。なお、ｐ−スチレンスルホン酸ナトリウム−スチレンランダム共重合体において、ｐ−スチレンスルホン酸ナトリウム成分は８０重量％、スチレン成分は２０重量％であった。ｐ−スチレンスルホン酸ナトリウム−スチレンランダム共重合体の重量平均分子量は８万であった。ｐ−スチレンスルホン酸ナトリウム−スチレンランダム共重合体は水溶性であった。
【０１０３】
得られたｐ−スチレンスルホン酸ナトリウム−スチレンランダム共重合体１重量部とベース水性フロアーポリッシュ９９重量部とを均一に混合させてアレルゲン抑制効果を有する水性フロアーポリッシュを得た。得られた水性フロアーポリッシュを用いて実施例１と同様の要領で試験片を作製した。
【０１０４】
（実施例４）
ｐ−スチレンスルホン酸ナトリウムを５９．５重量部に、スチレンモノマーを３０重量部に、ペリオキソ二硫酸カリウムを１．５６重量部に変更したこと以外は、実施例１と同様の要領でｐ−スチレンスルホン酸ナトリウム−スチレンランダム共重合体を得た。なお、ｐ−スチレンスルホン酸ナトリウム−スチレンランダム共重合体において、ｐ−スチレンスルホン酸ナトリウム成分は６４重量％、スチレン成分は３６重量％であった。ｐ−スチレンスルホン酸ナトリウム−スチレンランダム共重合体の重量平均分子量は８万であった。ｐ−スチレンスルホン酸ナトリウム−スチレンランダム共重合体は水溶性であった。
【０１０５】
得られたｐ−スチレンスルホン酸ナトリウム−スチレンランダム共重合体の２０重量％水溶液を用いて実施例１と同様の要領で水性フロアーポリッシュを製造し、この水性フロアーポリッシュを用いて実施例１と同様にして試験片を作製した。
【０１０６】
（比較例６）
ｐ−スチレンスルホン酸ナトリウムを１２７．３に重量部に、スチレンモノマーを１５０重量部に、ペリオキソ二硫酸カリウムを２．８重量部に変更したこと以外は、実施例１と同様の要領でｐ−スチレンスルホン酸ナトリウム−スチレンランダム共重合体を得た。なお、ｐ−スチレンスルホン酸ナトリウム−スチレンランダム共重合体において、ｐ−スチレンスルホン酸ナトリウム成分は４３重量％、スチレン成分は５７重量％であった。ｐ−スチレンスルホン酸ナトリウム−スチレンランダム共重合体の重量平均分子量は１５万であった。ｐ−スチレンスルホン酸ナトリウム−スチレンランダム共重合体は水溶性であった。
【０１０７】
得られたｐ−スチレンスルホン酸ナトリウム−スチレンランダム共重合体の２０重量％水溶液を用いて実施例１と同様の要領で水性フロアーポリッシュを製造し、この水性フロアーポリッシュを用いて実施例１と同様にして試験片を作製した。
【０１０８】
（比較例７）
ｐ−スチレン−マレイン酸共重合体（スチレン成分：７５重量％、マレイン酸成分：２５重量％）のベンゼン環の一部をスルホン化してなる重合体のスルホン酸ナトリウム（アクゾノーベル社製  商品名「ＶＥＲＳＡ  ＴＬ−３」、スチレン成分のスルホン化率：９９モル％以上、ｐ−スチレンスルホン酸ナトリウム成分：７４重量％、スチレン成分：１重量％、マレイン酸成分：２５重量％、重量平均分子量：２万）を用意した。ｐ−スチレン−マレイン酸共重合体のベンゼン環の一部をスルホン化してなる重合体のスルホン酸ナトリウムは水溶性であった。
【０１０９】
ｐ−スチレン−マレイン酸共重合体のベンゼン環の一部をスルホン化してなる重合体のスルホン酸ナトリウムの２０重量％水溶液を用いて実施例１と同様の要領で水性フロアーポリッシュを製造し、この水性フロアーポリッシュを用いて実施例１と同様にして試験片を作製した。
【０１１０】
（比較例１）
アレルゲン抑制剤としてｐ−スチレンスルホン酸ナトリウム単独重合体（ｐ−スチレンスルホン酸ナトリウムホモポリマ−）の水溶液（東ソ−有機化学社製  商品名「ＰＳ−１００」、ｐ−スチレンスルホン酸ナトリウム単独重合体の含有量：２０重量％、重量平均分子量：７２万）１０重量部とベース水性フロアーポリッシュ９０重量部とを均一に混合させて水性フロアーポリッシュを得た。実施例１と同様の要領で試験片を作製した。
【０１１１】
（比較例２）
アレルゲン抑制剤としてｐ−スチレンスルホン酸ナトリウム単独重合体（ｐ−スチレンスルホン酸ナトリウムホモポリマ−）の水溶液（東ソ−有機化学社製  商品名「ＰＳ−５０」、ｐ−スチレンスルホン酸ナトリウム単独重合体の含有量：２０重量％、分子量：５７万）１０重量部とベース水性フロアーポリッシュ９０重量部とを均一に混合させて水性フロアーポリッシュを得た。実施例１と同様にして試験片を切り出した。
【０１１２】
（比較例３）
ｐ−スチレンスルホン酸ナトリウムを２５０重量部に、スチレンモノマーを３０重量部に、ペリオキソ二硫酸カリウムを４重量部に変更したこと以外は、実施例１と同様の要領でｐ−スチレンスルホン酸ナトリウム−スチレンランダム共重合体を得た。なお、ｐ−スチレンスルホン酸ナトリウム−スチレンランダム共重合体において、ｐ−スチレンスルホン酸ナトリウム成分は８８重量％、スチレン成分は１２重量％であった。ｐ−スチレンスルホン酸ナトリウム−スチレンランダム共重合体の重量平均分子量は９万であった。ｐ−スチレンスルホン酸ナトリウム−スチレンランダム共重合体の溶解度は水溶性であった。
【０１１３】
得られたｐ−スチレンスルホン酸ナトリウム−スチレンランダム共重合体を用いて実施例１と同様の要領で水性フロアーポリッシュを製造し、この水性フロアーポリッシュを用いて実施例１と同様にして試験片を作製した。
【０１１４】
（比較例４）
ｐ−スチレンスルホン酸ナトリウムを６３重量部に、スチレンモノマーを１８０重量部に、ペリオキソ二硫酸カリウムを４．６５重量部に変更したこと以外は、実施例１と同様の要領でｐ−スチレンスルホン酸ナトリウム−スチレンランダム共重合体を得た。なお、ｐ−スチレンスルホン酸ナトリウム−スチレンランダム共重合体において、ｐ−スチレンスルホン酸ナトリウム成分は２４重量％、スチレン成分は７６重量％であった。ｐ−スチレンスルホン酸ナトリウム−スチレンランダム共重合体の重量平均分子量は１１万であった。ｐ−スチレンスルホン酸ナトリウム−スチレンランダム共重合体は非水溶性であった。
【０１１５】
得られたｐ−スチレンスルホン酸ナトリウム−スチレンランダム共重合体を用いて実施例１と同様の要領で水性フロアーポリッシュを製造し、この水性フロアーポリッシュを用いて実施例１と同様にして試験片を作製した。
【０１１６】
（比較例５）
ベース水性フロアーポリッシュ３０ｇを木質床材１ｍ2に均一に塗布して室温にて１６時間に亘って乾燥させた後、木質床材から一辺が５ｃｍの平面正方形状の試験片を切り出した。
【０１１７】
実施例及び比較例にて得られた試験片について、アレルゲン抑制効果、塗膜の外観及び塗膜の安定性を下記の要領で評価し、その結果を表１に示した。
【０１１８】
（アレルゲン抑制効果）
アレルゲンの冷結乾燥粉末（コスモ・バイオ社製  商品名「ＭｉｔｅＥｘｔｒａｃｔ−Ｄｆ」）をリン酸バッファー（ｐＨ７．６）に溶解させて、タンパク量が２０μｇ／ミリリットルのアレルゲン水溶液を調製した。
【０１１９】
シャーレに入れた実施例及び比較例で得られた試験片に上記アレルゲン水溶液を１ミリリットルづつ載せ、蓋をして液が乾燥しない状態にし、室温で２時間に亘って静置した。
【０１２０】
次に、試験片に載せたアレルゲン水溶液１００マイクロリットルを、アレルゲン測定具（住化エンビロサイエンス社製  商品名「マイティーチェッカー」）に添加し、アレルゲン測定具の発色度合いを目視観察して下記の基準によりアレルゲン抑制効果を評価した。なお、アレルゲン測定具の発色が濃いほどアレルゲンが液中に濃い濃度で存在している。
５・・・濃く、太くはっきりとしたラインが観測された。
４・・・ラインであることがはっきりと分かる。
３・・・ライン状にうっすらと発色している。
２・・・うっすらと発色している。
１・・・全く発色していない。
【０１２１】
（塗膜の外観）
実施例及び比較例で得られた試験片の表面を目視観察して下記基準に基づいて判断した。
○・・・塗膜に曇りがなく透明であった。
△・・・塗膜に僅かな曇りがあった。
×・・・塗膜に曇りがあり、塗膜がくすんでいた。
【０１２２】
（塗膜の安定性）
実施例及び比較例で得られた試験片における水性フロアーポリッシュの塗布面に水を０．１ミリリットル滴下した後、試験片を室温にて６０分間に亘って保持した後、試験片上の水分を除去し、水を載せた塗膜部分に白いシミがあるか否かを目視観察し、下記の基準により評価した。
◎・・・シミが認められなかった。
○・・・僅かにシミが認められたが、更に、３０分経過後にはシミが消失した。
× ・・・明確にシミが認められた。
【０１２３】
【表１】
0005865723.tif 000004